"ゼオライト、プラズマナノセラミック、から選択される一つ以上を金、銀と混合して60,000ないし70,000°Cに加熱して生成されたプラズマガスを真空条件で-200ないし-273°Cに急冷して製造されるものであり、セラミックはマグネシウムを60,000ないし70,000°Cに加熱して生成されたプラズマガスを真空条件で-200ないし-273°Cに急冷して製造されることを特徴とするエルエスセラミック。精密ろ過膜、活性炭-記載のフィルター及びセラミックフィルターが順に積層された多重分離フィルターとして、上記活性炭-記載のフィルターは活性炭50重量に金及び銀で選択される一つ以上を50重量混合して60,000ないし70,000°Cに加熱して生成されたプラズマガスを真空条件で-200ないし-273°Cに急冷して製造されるものであり、上記のセラミックフィルターはマグネシウムを60,000ないし70,000°Cに加熱して生成されたプラズマガスを真空条件で-200ないし-273°Cに急冷して製造されることを特徴とする多重分離フィルター。第1項又は第2項において、ダイノ-コクスラデ-オディユランスDeinococcusradiodurans微生物培養液100gと上記に記述された抗酸化水1000gとエルエスセラミック粉末500gを望ましくは固体の高レベル放射能廃棄物の上に1mmの厚さで塗布することを特徴とするエルエスセラミック。第1項又は第2項において、ダイノ-コクスラデ-オディユランスDeinococcusradiodurans微生物培養液10gと上記に記述された抗酸化水100gとエルエスセラミック粉末50gを望ましくは液体の高レベル放射能廃棄物1500gに注入希釈することを特徴とするエルエスセラミック。第2項のフィルターを使用して製造される抗酸化水として、酸化還元電位が-94ないし-729mVであることと、-172mVないし-1160mV範囲の酸化還元電位を持って、より望ましくは-460mVないし-1960mVを特徴とする抗酸化水。したがって本発明の目的は、上記の問題点を解決して特に気体放射能廃棄物、液体放射能廃棄物、固体放射能廃棄物、高レベル放射能廃棄物の安全な処理方法として抗酸化力と波動、微生物汚染された放射能物質を吸着、中和、還元させるエルエスセラミックと抗酸化水を提供することである。本発明は少なくとも三種類のゼオライト、プラズマナノ粉末、天然鉱物を利用して製造されるエルエスセラミックに関することで、より具体的にはエルエスセラミックはゼオライト、プラズマナノ粉末および微生物Deinococcusradioduransを含んでいる。また本発明は多重鉱物を利用して製造するエルエスセラミックと抗酸化水に関するものである。ゼオライトエルエスセラミック本発明でゼオライトは結晶性アルミノシリケートを総称する意味で使用される。ゼオライトは骨格を成すアルミノシリケートのアルミニウムがある場所ごとに陰電荷を帯びているため、電荷相殺するための陽イオンが細孔poreの中に存在し、細孔内の残りの空間は、通常水分子で満たされている。ゼオライトが持つ3次元的な細孔構造は形態や大きさによって異なりますが、本発明によるゼオライトは細孔の径が分子の大きさに対応することが望ましい。本発明でゼオライトは細孔の大きさ及び形状に応じて細孔の中に受け入れる分子のサイズ選択性または形状選択性を制御できるため、分子ふるいmolecularsieveと同じ働きをする。排水または水に存在する重金属イオンをはじめとする有害な陽イオンとの有害な陰イオン性化合物を同時に除去できるイオン交換剤は知られていない。したがって、普通は水に存在する有害な陽イオンと陰イオンを同時に除去するためにそれぞれのイオンの除去に活性を示すイオン交換剤を単に物理的に混合して使用するのが一般的ですが、本発明に係るエルエスセラミックはゼオライト、マグネシウム、金、銀などを後述するように混合処理することで、放射能汚染物質を除去するだけでなく、有害な陽イオンと陰イオンを同時に除去することができる。本発明に関連して使用される用語、′′ゼオライト′′は類似分子ふるいを含む広義のゼオライトを意味する。すなわち、本発明に相応しいゼオライトは分子ふるいとして、下記に制限されるわけではないが、天然および合成ゼオライト、ゼオライト骨格のシリコーン元素全部または一部をリンPなどの他の元素で置換した類似分子ふるい例:AlPO4、SAPO、MeAPO、MeAPSO、ゼオライト骨格のアルミニウム元素をホウ素B、ガリウムGa、チタンTiなどの他の元素に、一部または全部置換した分子ふるい、または上記を組み合わせた分子ふるい、多孔性金属またはシリコン酸化物例:シリカライト、MCM系多孔性シリカ、多孔性二酸化チタン、二酸化ニオビウムなど及びこれらの複合酸化物の分子ふるい、その他さまざまな元素を、単独または複合的に使用して製造した多孔性分子ふるいを利用することができる。本発明でゼオライトは以下に限定されるものではないが、方沸石水化ナトリュムアルミニウム硅酸塩、ポルルサイトPollucite、水化セシウムナトリウムアルミニウム硅酸塩、及びワイロカイトWairakite、水化カルシウムナトリウムアルミニウム硅酸塩、ベルベルザイトBellbergite、水化カリウムバリウムストロンチウムナトリウムアルミニウム硅酸塩、ビキタアイトBikitaite、水化リチウムアルミニウム硅酸塩、ボーグサイトBoggsite、水化カルシウムナトリウムアルミニウム硅酸塩、ブリュストライトBrewsterite、水化ストロンチウムバリウムナトリウムカルシウムアルミニウム硅酸塩、ケボザイト水化カルシウムアルミニウム硅酸塩及びウィルヘンデルソナイトWillhendersonite、水化カリウムカルシウムアルミニウム硅酸塩、コウルレサイトCowlesite、水化カルシウムアルミニウム硅酸塩、ダチアルダイトDachiardite、水化カルシウムナトリウムカリウムアルミニウム硅酸塩、エディングトナイトEdingtonite、水化バリウムカルシウムアルミニウム硅酸塩、エピスティルバイトEpistilbite、水化カルシウムアルミニウム硅酸塩、エリオナイトErionite、水化ナトリウムカリウムカルシウムアルミニウム硅酸塩、バウザサイトFaujasite、水化ナトリウムカルシウムマグネシウムアルミニウム硅酸塩、フェリーアライトFerrierite、水化ナトリウムカリウムマグネシウムカルシウムアルミニウム硅酸塩、アーミーサイトAmicite、水化カリウムナトリウムアルミニウム硅酸塩、ガロナイトGarronite、水化カルシウムアルミニウム硅酸塩、ジスモンディン水化バリウムカルシウムアルミニウム硅酸塩及びゴビンサイトGobbinsite、水化ナトリウムカリウムカルシウムアルミニウム硅酸塩、グメルリナイトGmelinite、水化ナトリウムカルシウムアルミニウム硅酸塩、ゴンナルダイトGonnardite、水化ナトリウムカルシウムアルミニウム硅酸塩、グセクリカイトGoosecreekite、水化カルシウムアルミニウム硅酸塩、ハモトム水化バリウムカリウムアルミニウム硅酸塩、フィリップサイトPhillipsite、水化カリウムナトリウムカルシウムアルミニウム硅酸塩、ウェルサイトWellsite、水化バリウムカルシウムカリウムアルミニウム硅酸塩、クルリノブティルロライトClinoptilolite、水化ナトリウムカリウムカルシウムアルミニウム硅酸塩及びヒュルランダイト水化ナトリウムカルシウムアルミニウム硅酸塩、ロモンタイトLaumontite、水化カルシウムアルミニウム硅酸塩、レビンLevyne、水化カルシウムナトリウムカリウムアルミニウム硅酸塩、マザイトMazzite、水化カリウムナトリウムマグネシウムカルシウムアルミニウム硅酸塩、メルルリノ-イトMerlinoite、水化カリウムナトリウムカルシウムバリウムアルミニウム硅酸塩、モンテソムマイトMontesommaite、水化カリウムナトリウムアルミニウム硅酸塩、モデナイトMordenite、水化ナトリウムカリウムカルシウムアルミニウム硅酸塩、メソルライトMesolite、水化ナトリウムカルシウムアルミニウム硅酸塩、ナトロ-ルライトNatrolite、水化ナトリウムアルミニウム硅酸塩、及びスコルレサイトScolecite、水化カルシウムアルミニウム硅酸塩、オプレタイトOffretite、水化カルシウムカリウムマグネシウムアルミニウム硅酸塩、パラナトロールライトParanatrolite、水化ナトリウムアルミニウム硅酸塩、パウルリンザイトPaulingite、水化カリウムカルシウムナトリウムバリウムアルミニウム硅酸塩、ペルルリアルライトPerlialite、水化カリウムナトリウムカルシウムストロンチウムアルミニウム硅酸塩、ベロライトBarrerite、水化ナトリウムカリウムカルシウムアルミニウム硅酸塩、スチールバイトStilbite、水化ナトリウムカルシウムアルミニウム硅酸塩、及びステルロライトStellerite、カルシウムアルミニウム硅酸塩、トムソナイトThomsonite、水化ナトリウムカルシウムアルミニウム珪酸塩、チョニカイトTschernichite、水化カルシウムアルミニウム硅酸塩、ユガワラライトYugawaralite、水化カルシウムアルミニウム硅酸塩またはこれらの混合物を使用しても良い。本発明ではマグネシウム、金、銀の金属はエルエスセラミックに混入される。マグネシウムは、硅酸塩、硫酸塩、または炭酸塩の形態のマグネシウムを利用することができるし、自然状態では単一元素としては存在せず、純粋なマグネシウムを利用しても良い。望ましくマグネシウムは粉末形態で、粒径0.01ないし0.09μmの粉末を使用する。本発明で金、銀は粉末形態であり、望ましくは粒径が2ないし20nmである。本願によるエルエスセラミックは放射能廃棄物処理器など、設備や装置の大きさ、目的、種類に拘束されず、適切な型態のナノnm、ミクロンμ、パイπ、メッシュmeshなどの多様な形態の粉体pulverulentbodyや球sphereを放射能汚染浄化に使用することができる。以下ではエルエスセラミックにゼオライト、マグネシウム、金、銀を混入する方法を説明する。本発明に係るエルエスセラミック60重量部に対して、ゼオライト、マグネシウム、金、銀で選択される一つ以上の粉末を20ないし40重量部混合して製造される。このように混合された材料はRF電源増幅器を使用するプラズマトーチ装置を利用して、60,000ないし70,000°Cに加熱して生成されたプラズマガスを真空条件で-200ないし-273°Cに急冷する段階を含んで製造される。このように本発明に応じてゼオライト、マグネシウム、金及び、銀で選択される一つ以上の粉末が混入されたエルエスセラミックは常磁性を帯びることが確認された。本発明の一つの様態として、ゼオライトが混入されたエルエスセラミックの組成は以下の通りだ。プラズマナノセラミックエルエスセラミック本発明に係るエルエスセラミックスはプラズマナノセラミックを含む。本発明でプラズマナノセラミックとは、高純度の天然無機物か人工物で合成した無機化合物を原料とし、高度な機能を持たせた製品を総称する。マグネシウムは、Kの電子殻に2個、Lの電子殻に8個、Mの電子殻に2つの電子を保有しており、この電子の最外角電子の2つは不安定な状態で電子を容易に放出できるので還元力がある。マグネシウムが水と反応する場合、マグネシウム一個の分子と水2個の分子が反応をするようになって、この時マグネシウムは遊離されずに水酸化マグネシウムが形成され、この過程でマグネシウムから出た電子の一部は水素気体形成に使用されて残りの電子は水中に残っているようになるなる。水酸化マグネシウムはイオン化されて水水酸化気OH-が形成され、すなわち、マグネシウムは酸化され、代わりに水は還元されて還元水になるようになる。マグネシウムは自然状態では単一元素で存在しないで硅酸か硫酸か炭酸と一緒に結合した塩の形態で多く存在する。本発明に係るプラズマナノセラミックは塩の形態のマグネシウムで成り立って、望ましくは純粋なマグネシウムで成り立つ。望ましく本発明に係るプラズマナノセラミックは主成分をマグネシウムにして、不可避な不純物としてAl、Si、Mnなどの金属を含むことがある。本発明に係るエルエスセラミックスはプラズマナノセラミックを含む。本願によるプラズマナノセラミックは放射能廃棄物処理機など設備や装置の大きさ、目的、種類に拘束されず、適切な型態のナノnm、ミクロンμ、パイπ、メッシュmeshなどの多様な形態の粉体pulverulentbodyまたは球sphereを放射能汚染浄化に使用することができる。本発明のプラズマナノセラミックはマグネシウムを主原料にし、一つの様態によれば次のような組成を持つ。本発明に係るプラズマナノセラミックは、マグネシウムをRF電源増幅器を使用するプラズマトーチ装置を利用して60,000ないし70,000°Cに加熱して生成されたプラズマガスを真空条件で-200ないし-273°Cに急冷する段階を含んで製造される。このように本発明によるプラズマナノセラミックは常磁性を帯びることが確認された。多重分離フィルター本発明による多重分離フィルターは、例えば原水の水質に応じて精密ろ過膜、活性炭メカニズムフィルター、セラミックフィルターをカートリッジフィルターハウジング内部に順に積層させて製造される。本発明の一つの様態によれば、多重分離フィルターは精密ろ過膜と活性炭メカニズムフィルターをカートリッジフィルターハウジング内部に順に積層させて製造される。本発明の別の様態によれば、多重分離フィルターは精密ろ過膜と活性炭メカニズムフィルターをカートリッジフィルターハウジング内部に順に積層させて製造される。抗酸化水の製造方法本発明によれば、例えば、地下水がミネラルが豊富な岩盤層を通過して天然のアルカリ水となる自然の原理を適用したセラミックフィルター層を通過させることで抗酸化水を製造することができる。本発明に係るプラズマナノセラミックフィルターを使用して抗酸化水を製造する方法について詳細に説明する。本発明によれば、一次的に原水を精密ろ過膜と活性炭メカニズムフィルター及びプラズマナノセラミックフィルターで選択された1つの膜またはフィルターを通過させることで不純物を除去し、酸化還元電位を-172mVないし-1160mVに下げた後、引き続いて二次的に多重分離フィルターは精密ろ過膜と活性炭メカニズムフィルターをカートリッジフィルターハウジング内部に順に積層された多重分離フィルタを通過させることで、水素濃度が増加されて同時に水分子のクラスターが細かく裂かれた抗酸化水が製造される。具体的に本願によるプラズマナノセラミックフィルターは表面に微細な孔が分布する多孔質構造のため、水が通過すれば速い速度でプラズマセラミックフィルターの内部に吸収される。このプラズマナノセラミックは磁性を帯びており、N極とS極の間に約20mVの電位差が作られて、これらのフィルターに水が吸収及び通過する間微細電流が流れるようになり、これによってN極から水素ガスが放出されて水に還元力を付与することになる。本願による多重分離フィルターは放射能廃棄物処理器など設備や装置の大きさ、目的、種類に拘束されず、適切な型態のカートリッジフィルターハウジングに取り付けることができれば、様々な型態の放射能汚染水の浄化装置に利用することができる。このような放射能汚染水の浄化装置で濾過された抗酸化水は陰-の酸化還元電位の値を持って還元力が優れており、望ましくは-172mVないし-1160mVの範囲の酸化還元電位を持って、より望ましくは-460mVないし-1960mVの範囲の値を持つ。微生物放射能抵抗性を持つ原始微生物本発明によるダイノ-コクスラデ-オディユランスDeinococcusradiodurans微生物培養液の10gと上記に記述された抗酸化水1000gとエルエスセラミック粉末100gを希釈して望ましくは固体放射能廃棄物を1mmの厚さに塗布する。本発明の一つの様態によると、多様な形態の大きさ,目的,種類に拘束されず、適切な量で利用されることができるし、ダイノ-コクスラデ-オディユランスDeinococcusradiodurans微生物培養液100gと上記に記述された抗酸化水1000gとエルエスセラミック粉末500gを望ましくは固体高レベル放射能廃棄物の上に1mmの厚さに塗布する。本発明にダイノ-コクスラデ-オディユランスDeinococcusradiodurans微生物による好塩性古細菌Haloarchaea、ピロコクスプリオスースPyrococcusfuriosus、クプリアビドスメタルリドランスCupriavidusmetallidurans、D.radを含む。本発明の別の様態によると、多様な形態の大きさ,目的,種類に拘束されず、適切な量で利用されることができるし、ダイノ-コクスラデ-オディユランスDeinococcusradiodurans微生物培養液10gと上記に記述された抗酸化水100gとエルエスセラミック粉末50gを望ましくは液体の高レベル放射能廃棄物1600gに注入し希釈する。本発明によれば、エルエスセラミック、抗酸化水、微生物[′′D.radiodurans′′は150万rad500radが人間の致死量の放射能レベルでも耐えることができる]によって吸着、中和、還元されることでウランとテクテニュム、嫌気性クロムのような放射性物質や金属汚染、高レベル放射能廃棄物を低減することができる。"